(57)【特許請求の範囲】
【請求項１】
下記一般式（ｅ１）、（ｅ２）
【化１】
0005923852.tif 000047
から選ばれた構造を有する少なくとも１種類のマクロモノマーＡ、および
下記一般式（ｆ１）、（ｆ２）
【化２】
0005923852.tif 000048
から選ばれた構造を有する少なくとも１種類のマクロモノマーＢを含むことを特徴とするマクロモノマー混合物。
（Ｒ１〜Ｒ４の組み合わせは、下記一般式（ｍ）
【化３】
0005923852.tif 000049
で表されるモノマーが重合性を有するモノマーとなるものである。ＲＨはＨまたはメチル基を表す。）
【請求項２】
前記一般式（ｍ）で表されるモノマーが有する重合性基がアクリル基、メタクリル基、スチリル基、ビニル基から選ばれた少なくとも一種である請求項１記載のマクロモノマー混合物。
【請求項３】
前記一般式（ｍ）で表されるモノマーが親水性モノマーである請求項１記載のマクロモノマー混合物。
【請求項４】
前記一般式（ｍ）で表されるモノマーが、Ｎ−ビニルピロリドン、Ｎ，Ｎ−ジメチルアクリルアミド、ビニルアルコール、（メタ）アクリル酸、（メタ）アクリル酸２−ヒドロキシエチルからなる群から選ばれたモノマーであることを特徴とする請求項１〜３のいずれかに記載のマクロモノマー混合物。
【請求項５】
分子内にアミノ基を有する重合開始剤、および分子内に水酸基およびアミノ基からなる群から選ばれた少なくとも一つの官能基を有する連鎖移動剤を用いて親水性モノマーをラジカル重合した後、得られた重合体混合物にラジカル重合可能な官能基を有する化合物を反応させて得られることを特徴とする請求項１〜４のいずれかに記載のマクロモノマー混合物の製造方法。
【請求項６】
前記重合開始剤が下記式（ｊ１）
【化４】
0005923852.tif 000050
で表される重合開始剤であることを特徴とする請求項５記載のマクロモノマー混合物の製造方法。
【請求項７】
前記連鎖移動剤が下記一般式（ｄ１）または（ｄ２）
【化５】
0005923852.tif 000051
で表される連鎖移動剤であることを特徴とする請求項５記載のマクロモノマー混合物の製造方法。（Ｌ３はエチレン基を表す。）
【請求項８】
少なくとも１種類のシリコーンモノマーと、少なくとも１種類の請求項１〜４のいずれかに記載のマクロモノマー混合物を含むモノマー混合物を共重合させて得られるシリコーンハイドロゲル。
【発明の詳細な説明】
【技術分野】
【０００１】
本発明は官能基導入率を高めたマクロモノマー混合物、末端反応性ポリマー混合物、マクロモノマー中間体およびシリコーンハイドロゲルに関するもので、該マクロモノマー混合物は良好な濡れ性を示すこと、およびポリマー鎖へ結合されない成分が少なく、しみ出しが起こりにくいことから、眼用レンズ、内視鏡、カテーテル、輸液チューブ、気体輸送チューブ、ステント、シース、カフ、チューブコネクター、アクセスポート、排液バッグ、血液回路、創傷被覆材および各種の薬剤担体などの医療用具、中でもコンタクトレンズ、眼内レンズ、人工角膜などに特に好適に用いられる。
【背景技術】
【０００２】
近年、連続装用に用いられる素材として、シリコーンハイドロゲル素材を用いたコンタクトレンズが知られている。シリコーンは疎水性であるため、表面に濡れ性を賦与するため、これまで多くの工夫がなされてきた。それらのうちの一つとして、親水性マクロモノマーをモノマー混合物中に加えて他のモノマーと共重合させる方法が知られている（特許文献１）。その親水性マクロモノマーの合成法として、官能基を有する連鎖移動剤を含む親水性モノマーを重合させた後、官能基に重合性官能基を有する化合物を反応させて親水性マクロモノマーを得る方法が知られている。しかしながら、同方法で得られた親水性マクロモノマーは、官能基を持たない重合開始剤断片を有する親水性ポリマーを含むことから、重合性基を導入しようとしても官能基を持たず、重合性基の導入されないポリマー鎖が含まれ、モノマー混合物と共重合して用いた場合、親水性ポリマーのしみ出しが起こるといった問題があった。また、得られる共重合体の濡れ性が十分でないという問題があった。
【先行技術文献】
【特許文献】
【０００３】
【特許文献１】米国特許公開第２００８／０００３２５２号明細書
【発明の概要】
【発明が解決しようとする課題】
【０００４】
本発明は、分子内に官能基を有する重合開始剤、および分子内に官能基を有する連鎖移動剤を共に用いて親水性ポリマーを重合し、次いでそれらの官能基に重合性基を導入することにより得られる重合性基導入率の高い親水性マクロモノマーを提供することを目的とする。本発明の親水性マクロモノマーを共重合して得られるポリマーは、良好な濡れ性を示すこと、およびポリマー鎖へ結合されない成分が少なく、しみ出しが起こりにくいことから、コンタクトレンズ、眼内レンズ、人工角膜などの眼用レンズの原料として好適である。
【課題を解決するための手段】
【０００５】
上記の目的を達成するために、本発明は下記の構成を有する。すなわち、
（１）  重合開始剤に由来する反応性基にさらに重合性基を導入した基を末端に有するマクロモノマーであるマクロモノマーＡ、および連鎖移動剤に由来する反応性基にさらに重合性基を導入した基を末端に有するマクロモノマーであるマクロモノマーＢを含むことを特徴とするマクロモノマー混合物。
（２）  下記一般式（Ｉ）
【０００６】
【化１】
0005923852.tif 000002
【０００７】
で表される少なくとも１種類のマクロモノマーＡ、および下記一般式（ＩＩ）
【０００８】
【化２】
0005923852.tif 000003
【０００９】
で表される少なくとも１種類のマクロモノマーＢを含むことを特徴とする上記（１）記載のマクロモノマー混合物。（式（Ｉ）、（ＩＩ）中、~~~~~はマクロモノマー骨格を表す。I-RGは重合開始剤に由来する基を表す。CTA-RGは連鎖移動剤に由来する基を表す。RGは重合開始剤に由来する反応性基、および連鎖移動剤に由来する反応性基を表す。PGは少なくとも１つの重合性基を有する基を表す。）
（３）  前記重合開始剤に由来する反応性基、および連鎖移動剤に由来する反応性基がそれぞれ独立に水酸基、アミノ基、チオール基、エステル基、およびカルボン酸無水物基からなる群から選ばれた少なくとも一種類の官能基であることを特徴とする上記（１）または（２）記載のマクロモノマー混合物。
（４）  下記一般式（ｉ１）〜（ｉ５）
【００１０】
【化３】
0005923852.tif 000004
【００１１】
からなる群から選ばれた構造を有する少なくとも１種類のマクロモノマーＡ、および
下記一般式（ｃ１）、（ｃ２）、（ｃ３）
【００１２】
【化４】
0005923852.tif 000005
【００１３】
からなる群から選ばれた構造を有する少なくとも１種類のマクロモノマーＢを含むことを特徴とするマクロモノマー混合物。
（Ｒ１〜Ｒ４の組み合わせは、下記一般式（ｍ）
【００１４】
【化５】
0005923852.tif 000006
【００１５】
で表されるモノマーが重合性を有するモノマーとなるものである。Ｒ５、Ｒ６は炭素数１〜２０のアルキル基、またはＡＩを表す。Ｒ７〜Ｒ９は水素原子、炭素数１〜２０のアルキル基、またはＡＩを表す。ただし、（ｉ１）〜（ｉ５）はいずれも少なくとも一つのＡＩを有する。Ｒ５〜Ｒ９は互いに環を形成していてもよい。Ｒ１０、Ｒ１１は水素原子または炭素数１〜２０のアルキル基を表し、互いに環を形成していてもよい。ＡＩ、ＡＣはそれぞれ独立に、ラジカル重合可能な官能基を有する炭素数１〜２０の基である。）
（５）  ＡＩ、ＡＣがそれぞれアクリル基、メタクリル基、スチリル基、ビニル基からなる群から選ばれたラジカル重合可能な官能基を有する基であることを特徴とする上記（４）記載のマクロモノマー混合物。
（６）  ＡＩ、ＡＣがそれぞれ下記式（ａ１）〜（ａ５）
【００１６】
【化６】
0005923852.tif 000007
【００１７】
で表される構造から選ばれた重合性基であることを特徴とする上記（４）記載のマクロモノマー混合物。（ＲＨはＨまたはメチル基を表す。ＸはＯ、またはＮＨを表す。Ｌ１、Ｌ２は炭素数１〜１０の２価の置換基を表す。）
（７）  前記一般式（ｍ）で表されるモノマーが有する重合性基がアクリル基、メタクリル基、スチリル基、ビニル基から選ばれた少なくとも一種である上記（４）記載のマクロモノマー混合物。
（８）  前記一般式（ｍ）で表されるモノマーが親水性モノマーである上記（４）記載のマクロモノマー混合物。
（９）  前記一般式（ｍ）で表されるモノマーが、Ｎ−ビニルピロリドン、Ｎ，Ｎ−ジメチルアクリルアミド、ビニルアルコール、（メタ）アクリル酸、（メタ）アクリル酸２−ヒドロキシエチルからなる群から選ばれたモノマーであることを特徴とする上記（４）〜（６）のいずれかに記載のマクロモノマー混合物。
（１０）  分子内に水酸基、アミノ基、カルボキシル基からなる群から選ばれた少なくとも一つの官能基を有する重合開始剤、および分子内に水酸基、アミノ基、カルボキシル基からなる群から選ばれた少なくとも一つの官能基を有する連鎖移動剤を用いて親水性モノマーをラジカル重合した後、得られた重合体混合物にラジカル重合可能な官能基を有する化合物を反応させて得られることを特徴とする上記（１）〜（９）のいずれかに記載のマクロモノマー混合物。
（１１）  前記重合開始剤が下記式（ｊ１）〜（ｊ４）
【００１８】
【化７】
0005923852.tif 000008
【００１９】
のいずれかで表される重合開始剤であることを特徴とする上記（１０）記載のマクロモノマー混合物。
（１２）  前記連鎖移動剤が下記一般式（ｄ１）〜（ｄ５）
【００２０】
【化８】
0005923852.tif 000009
【００２１】
のいずれかで表される連鎖移動剤であることを特徴とする上記（１０）記載のマクロモノマー混合物。（Ｌ３は炭素数１〜１０の２価の置換基を表す。Ｒ１０、Ｒ１１は炭素数１〜２０のアルキル基を表す。）
（１３）  重合開始剤に由来する反応性基を有するポリマーｘ、および連鎖移動剤に由来する反応性基を有するポリマーｙを含むことを特徴とする末端反応性ポリマー混合物。
（１４）  下記一般式（ＩＩＩ）
【００２２】
【化９】
0005923852.tif 000010
【００２３】
で表される少なくとも１種類のポリマーｘ、および下記一般式（ＩＶ）
【００２４】
【化１０】
0005923852.tif 000011
【００２５】
で表される少なくとも１種類のポリマーｙを含むことを特徴とする上記（１３）記載の末端反応性ポリマー混合物。（式（ＩＩＩ）、（ＩＶ）中、~~~~~はマクロモノマー骨格を表す。I-RGは重合開始剤に由来する基を表す。CTA-RGは連鎖移動剤に由来する基を表す。RGは重合開始剤に由来する反応性基、および連鎖移動剤に由来する反応性基を表す。）
（１５）  前記重合開始剤に由来する反応性基、および前記連鎖移動剤に由来する反応性基がそれぞれ独立に水酸基、アミノ基、チオール基、エステル基、およびカルボン酸無水物基からなる群から選ばれた少なくとも一種類の官能基であることを特徴とする上記（１３）または（１４）記載の末端反応性ポリマー混合物。
（１６）  下記一般式（ｘ１）〜（ｘ５）
【００２６】
【化１１】
0005923852.tif 000012
【００２７】
からなる群から選ばれた構造を有する少なくとも１種類のポリマーｘ、および下記一般式（ｙ１）〜（ｙ３）
【００２８】
【化１２】
0005923852.tif 000013
【００２９】
で表される構造を有する少なくとも１種類のポリマーｙを含むことを特徴とする末端反応性ポリマー混合物。
（Ｒ１〜Ｒ４の組み合わせは、下記一般式（ｍ）
【００３０】
【化１３】
0005923852.tif 000014
【００３１】
で表されるモノマーが重合性を有するモノマーとなるものである。Ｒ１２、Ｒ１３は炭素数１〜２０のアルキル基、またはＢＩを表す。Ｒ１４〜Ｒ１６は水素原子、炭素数１〜２０のアルキル基、またはＢＩを表す。ただし、（ｘ１）〜（ｘ５）はいずれも少なくとも一つのＢＩを有する。Ｒ１２〜Ｒ１６は互いに環を形成していてもよい。Ｒ１０、Ｒ１１は水素原子または炭素数１〜２０のアルキル基を表し、互いに環を形成していてもよい。ＢＩ、ＢＣはそれぞれ独立に、反応性基を有する炭素数１〜２０の基である。）
（１７）  （１３）〜（１６）のいずれかに記載の末端反応性ポリマー混合物からなることを特徴とするマクロモノマー中間体。
（１８）  少なくとも１種類のシリコーンモノマーと、少なくとも１種類の上記（１）〜（９）のいずれかに記載のマクロモノマー混合物を含むモノマー混合物を共重合させて得られるシリコーンハイドロゲル。
【発明の効果】
【００３２】
本発明によれば、官能基導入率が高く、主鎖に結合されない成分が少ないことから濡れ性の低下やしみ出しの起こりにくいマクロモノマー混合物を得ることができる。該マクロモノマー混合物は各種医療用具、中でもコンタクトレンズ、眼内レンズ、人工角膜などに特に好適に用いられる。
【図面の簡単な説明】
【００３３】
【図１】実施例４の重合性官能基導入前ポリマーのＭＡＬＤＩ−ＭＳチャートである。
【図２】比較例１のポリマーのＭＡＬＤＩ−ＭＳチャートである。
【図３】実施例１４のポリマーのＭＡＬＤＩ−ＭＳチャートである。
【発明を実施するための形態】
【００３４】
本発明のマクロモノマー混合物は、重合開始剤に由来する反応性基にさらに重合性基を導入した基を末端に有するマクロモノマーであるマクロモノマーＡ、および連鎖移動剤に由来する反応性基にさらに重合性基を導入した基を末端に有するマクロモノマーであるマクロモノマーＢを含むことを特徴とする。
【００３５】
前記重合開始剤に由来する反応性基、および連鎖移動剤に由来する反応性基の好適な例として水酸基、アミノ基、チオール基、エステル基、およびカルボン酸無水物基が挙げられる。それらのうち、反応性が高く、重合性基導入率を高めることができる点で好ましいのは水酸基、アミノ基である。
【００３６】
本発明のマクロモノマー混合物の別の好ましい態様として、下記一般式（Ｉ）
【００３７】
【化１４】
0005923852.tif 000015
【００３８】
で表される少なくとも１種類のマクロモノマーＡ、および下記一般式（ＩＩ）
【００３９】
【化１５】
0005923852.tif 000016
【００４０】
で表される少なくとも１種類のマクロモノマーＢを含むことを特徴とするマクロモノマー混合物が挙げられる。
【００４１】
一般式（Ｉ）または（ＩＩ）中、~~~~~はマクロモノマー骨格を表す。マクロモノマー骨格はラジカル重合可能なモノマーを重合して得られるポリマーからなる。そのようなモノマーが有する重合性基として好ましいのはアクリル基、メタクリル基、スチリル基、ビニル基からなる群から選ばれたラジカル重合可能な官能基を有する置換基である。これらのうち、得られるポリマーの物性の点でアクリル基、ビニル基がより好ましく、アクリル基が最も好ましい。
【００４２】
前記マクロモノマー骨格に用いられるモノマーとして好ましいのは、（メタ）アクリル酸類、（メタ）アクリル酸エステル類、（メタ）アクリルアミド類、スチレン類、Ｎ−ビニルカルボン酸アミド類、環状Ｎ−ビニルピリジン類、Ｎ−ビニルイミダゾール類である。なお、本発明において（メタ）アクリルとは、アクリルおよびメタクリルを表す。
【００４３】
前記マクロモノマー骨格に用いられるモノマーがシリコーンモノマーであるの場合の好適な例として、（メタ）アクリル酸３−トリス（トリメチルシロキシ）シリルプロピル、（メタ）アクリル酸３−ビス（トリメチルシロキシ）メチルシリルプロピル、片末端にメタクリル基を有するポリジメチルシロキサン、下記式（ｓ１）〜（ｓ３）
【００４４】
【化１６】
0005923852.tif 000017
【００４５】
で表されるシリコーンモノマーが挙げられる。
【００４６】
前記マクロモノマー骨格に用いられるモノマーは親水性モノマーであることが好ましく、その場合の好適な例として、Ｎ−ビニルピロリドン、Ｎ，Ｎ−ジメチルアクリルアミド、（メタ）アクリル酸２−ヒドロキシエチル、Ｎ−ビニルホルムアミド、Ｎ−ビニルアセトアミド、（メタ）アクリル酸、Ｎ−ビニル−２−ピペリドン、Ｎ−ビニル−２−カプロラクタム、Ｎ−ビニル−３−メチル−２−カプロラクタム、Ｎ−ビニル−３−メチル−２−ピペリドン、Ｎ−ビニル−４−メチル−２−ピペリドン、Ｎ−ビニル−４−メチル−２−カプロラクタム、Ｎ−ビニル−３−エチル−２−ピロリドン、Ｎ−ビニル−４，５−ジメチル−２−ピロリドン、Ｎ−ビニルイミダゾール、酢酸ビニル（重合後、加水分解によりポリビニルアルコールとなる）、アクリロイルモルホリン、Ｎ，Ｎ−ジエチルアクリルアミド、Ｎ−イソプロピルアクリルアミドなどが挙げられる。これらのうち、得られるマクロモノマー混合物の親水性と溶解性のバランスの点から好ましいのはＮ−ビニルピロリドン、Ｎ，Ｎ−ジメチルアクリルアミド、（メタ）アクリル酸、（メタ）アクリル酸２−ヒドロキシエチル、酢酸ビニル（重合後、加水分解によりポリビニルアルコールとなる）である。
【００４７】
本発明のマクロモノマー混合物に含まれるマクロモノマーは、前記マクロモノマー骨格に用いられるモノマーとして複数の種類を用いて共重合した高分子からなるものであってもよい。
【００４８】
一般式（Ｉ）中、I-RGは重合開始剤に由来する基を表す。ここで重合開始剤に由来する基とは、重合開始剤の構造の少なくとも一部からなる基を表す。
【００４９】
一般式（ＩＩ）中、CTA-RGは連鎖移動剤に由来する基を表す。ここで連鎖移動剤に由来する基とは、連鎖移動剤の構造の少なくとも一部からなる基を表す。
【００５０】
一般式（Ｉ）または（ＩＩ）中、RGは重合開始剤に由来する反応性基、および連鎖移動剤に由来する反応性基を表す。RGの好適な例として水酸基、アミノ基、チオール基、エステル基、およびカルボン酸無水物基が挙げられる。それらのうち、反応性が高く、重合性基導入率を高めることができる点で好ましいのは水酸基、アミノ基である。
【００５１】
一般式（Ｉ）または（ＩＩ）中、PGは重合性基を表す。ここで重合性基とはラジカル重合可能な官能基を有する炭素数１〜２０の基を表す。ラジカル重合可能な官能基の好適な例として、（メタ）アクリル基、スチリル基、ビニル基などが挙げられ、それらのうち、得られるマクロモノマー混合物の重合性の点で最も好ましいのは（メタ）アクリル基である。さらにその具体的な構造として下記一般式（ｂ１）〜（ｂ６）
【００５２】
【化１７】
0005923852.tif 000018
【００５３】
で表される置換基が挙げられる。
【００５４】
一般式（ｂ１）〜（ｂ６）中、ＲＨはＨまたはメチル基を表す。
【００５５】
一般式（ｂ１）〜（ｂ６）中、ＸはＯ、またはＮＨを表す。
【００５６】
一般式（ｂ１）〜（ｂ６）中、Ｌ１は炭素数１〜１０の２価の置換基を表す。より好ましくは炭素数１〜１０のアルキレン基、アリーレン基である。その好適な例として、メチレン基、エチレン基、プロピレン基、ブチレン基、ペンチレン基、オクチレン基、デシレン基、フェニレン基などが挙げられる。前記アルキレン基、アリーレン基は分岐状であっても直鎖状であってもよい。これらの中でより好ましいのはメチレン基、エチレン基、プロピレン基、ブチレン基であり、最も好ましいのはエチレン基である。
【００５７】
一般式（ｂ６）中、ＲＮは水素、または炭素数１〜２０の置換基を表す。より好ましくは水素、炭素数１〜１０のアルキル基、アリール基である。その好適な例として、水素、メチル基、エチル基、ｎ−プロピル基、ｉ−プロピル基、ｎ−ブチル基、ｓ−ブチル基、ｔ−ブチル基、ｎ−ペンチル基、ｉ−ペンチル基、ｓ−ペンチル基、ネオペンチル基、ヘキシル基、ヘプチル基、オクチル基、ノニル基、デシル基、フェニル基、トリル基、キシリル基、ナフチル基などが挙げられる。前記アルキル基は分岐状であっても直鎖状であってもよい。これらの中で、より好ましいのは水素、メチル基、エチル基、ｎ−プロピル基、ｉ−プロピル基、ｎ−ブチル基、ｓ−ブチル基、ｔ−ブチル基であり、最も好ましいのは水素、メチル基である。
【００５８】
本発明のマクロモノマー混合物のさらに別の好ましい態様として、下記一般式（ｉ１）〜（ｉ５）
【００５９】
【化１８】
0005923852.tif 000019
【００６０】
からなる群から選ばれた構造を有するマクロモノマーＡ、および下記一般式（ｃ１）〜（ｃ３）
【００６１】
【化１９】
0005923852.tif 000020
【００６２】
からなる群から選ばれた構造を有するマクロモノマーＢを含むことを特徴とするマクロモノマー混合物が挙げられる。
【００６３】
上記一般式（ｉ１）〜（ｉ５）、（ｃ１）〜（ｃ３）中、Ｒ１〜Ｒ４、および下記一般式（ｍ）
【００６４】
【化２０】
0005923852.tif 000021
【００６５】
で表されるモノマーについては一般式（ｘ１）〜（ｘ５）、（ｙ１）〜（ｙ３）の場合と同様である。
【００６６】
一般式（ｉ１）〜（ｉ５）中、Ｒ５、Ｒ６は炭素数１〜２０のアルキル基、またはＡＩを表す。Ｒ５、Ｒ６が炭素数１〜２０のアルキル基の場合の好適な例として、メチル基、エチル基、ｎ−プロピル基、ｉ−プロピル基、ｎ−ブチル基、ｓ−ブチル基、ｔ−ブチル基、ｎ−ペンチル基、ｉ−ペンチル基、ｓ−ペンチル基、ネオペンチル基、ヘキシル基、ヘプチル基、オクチル基、ノニル基、デシル基、ドデシル基、イコシル基などが挙げられる。前記アルキル基は分岐状であっても直鎖状であってもよい。これらの中で、より好ましいのはメチル基、エチル基、ｎ−プロピル基、ｉ−プロピル基、ｎ−ブチル基、ｓ−ブチル基、ｔ−ブチル基であり、最も好ましいのはメチル基である。
【００６７】
一般式（ｉ１）〜（ｉ５）中、ＡＩはラジカル重合可能な官能基を有する置換基を有する炭素数１〜２０の置換基である。ラジカル重合可能な官能基の好適な例として、（メタ）アクリル基、スチリル基、ビニル基などが挙げられ、それらのうち、得られるマクロモノマー混合物の重合性の点で最も好ましいのは（メタ）アクリル基である。さらにその具体的な構造として下記一般式（ａ１）〜（ａ５）
【００６８】
【化２１】
0005923852.tif 000022
【００６９】
で表される置換基が挙げられる。
【００７０】
一般式（ａ１）〜（ａ５）中、ＲＨはＨまたはメチル基を表す。
【００７１】
一般式（ａ１）〜（ａ５）中、ＸはＯ、またはＮＨを表す。
【００７２】
一般式（ａ１）〜（ａ５）中、Ｌ１、Ｌ２は炭素数１〜１０の２価の置換基を表す。より好ましくは炭素数１〜１０のアルキレン基、アリーレン基である。その好適な例として、メチレン基、エチレン基、プロピレン基、ブチレン基、ペンチレン基、オクチレン基、デシレン基、フェニレン基などが挙げられる。前記アルキレン基、アリーレン基は分岐状であっても直鎖状であってもよい。これらの中でより好ましいのはメチレン基、エチレン基、プロピレン基、ブチレン基であり、最も好ましいのはエチレン基である。
【００７３】
一般式（ｉ２）〜（ｉ５）中、Ｒ７〜Ｒ９はＨまたは炭素数１〜２０のアルキル基、またはＡＩを表す。ただし、（ｉ１）〜（ｉ５）はいずれも少なくとも一つのＡＩを有するモノマーである。Ｒ７〜Ｒ９がＨまたは炭素数１〜２０のアルキル基である場合の好適な例として、Ｈ、メチル基、エチル基、プロピル基、ｎ−プロピル基、ｉ−プロピル基、ｎ−ブチル基、ｓ−ブチル基、ｔ−ブチル基、ｎ−ペンチル基、ｉ−ペンチル基、ｓ−ペンチル基、ネオペンチル基、ヘキシル基、ヘプチル基、オクチル基、ノニル基、デシル基、ドデシル基、イコシル基などが挙げられる。前記アルキル基は分岐状であっても直鎖状であってもよい。これらの中でより好ましいのはメチル基、エチル基、プロピル基、ｎ−プロピル基、ｉ−プロピル基、ｎ−ブチル基、ｓ−ブチル基、ｔ−ブチル基であり、最も好ましいのはＨ、メチル基、ｎ−ブチル基である。
一般式（ｉ２）〜（ｉ５）において、Ｒ５〜Ｒ９は互いに環を形成していてもよい。その好適な例として、−Ｒ８−Ｒ９−がエチレン基、プロピレン基、ブチレン基の場合が挙げられる。それらのうち、形成される環の安定性の点で最も好ましいのは−Ｒ８−Ｒ９−がエチレン基の場合である。
【００７４】
一般式（ｃ２）中、Ｒ１０、Ｒ１１については一般式（ｙ２）の場合と同様である。
一般式（ｃ１）〜（ｃ３）中、ＡＣはラジカル重合可能な官能基を有する置換基を有する炭素数１〜２０の置換基を表す。ＡＣ中のラジカル重合可能な官能基の好適な例として（メタ）アクリル基、スチリル基、ビニル基が挙げられ、それらのうち、得られるマクロモノマー混合物の重合性の点で最も好ましいのは（メタ）アクリル基である。より具体的な例として下記一般式（ａ１）〜（ａ５）
【００７５】
【化２２】
0005923852.tif 000023
【００７６】
で表される構造が挙げられる。
【００７７】
一般式（ａ１）〜（ａ５）中、ＲＨはＨまたはメチル基を表す。
【００７８】
一般式（ａ１）〜（ａ５）中、ＸはＯ、またはＮＨを表す。
【００７９】
一般式（ａ１）〜（ａ５）中、Ｌ１、Ｌ２は炭素数１〜１０の２価の置換基を表す。より好ましくは炭素数１〜２０のアルキレン基、アリーレン基である。その好適な例として、メチレン基、エチレン基、プロピレン基、ブチレン基、ペンチレン基、オクチレン基、デシレン基、フェニレン基などが挙げられる。前記アルキレン基、アリーレン基は分岐状であっても直鎖状であってもよい。
【００８０】
本発明のマクロモノマーＡのより具体的な構造の例として、下記一般式（ｅ１）〜（ｅ６）
【００８１】
【化２３】
0005923852.tif 000024
【００８２】
で表される構造が挙げられる。これらのうち、重合性官能基の導入に、完全に除去することが困難な縮合剤を用いる必要がない点、および反応性の高いアミノ基、水酸基とイソシアナート、（メタ）アクリル酸ハロゲン化物の組み合わせで合成可能であることから重合性官能基を高い導入率で導入可能である点で好ましいのは式（ｅ１）〜（ｅ５）で表される構造であり、さらに反応性が高い点でより好ましいのはアミノ基を有する開始剤から得られる構造である式（ｅ１）〜（ｅ３）であり、反応時に塩を生じないことから最も好ましいのは、式（ｅ１）で表される構造、およびそれが加水分解されて生成する式（ｅ２）で表される構造である。式（ｅ１）で表される構造は加水分解される場合があり、例えば本発明のマクロモノマー混合物を眼用レンズに用いた場合には、煮沸滅菌時の加熱により式（ｅ２）で表される構造へ変化することがありうる。式（ｅ２）の構造は加水分解に対してより安定であり好ましい。
【００８３】
本発明のマクロモノマーＢのより具体的な構造の例として、下記一般式（ｆ１）〜（ｆ５）
【００８４】
【化２４】
0005923852.tif 000025
【００８５】
で表される構造が挙げられる。これらのうち、重合性官能基の導入に、完全に除去することが困難な縮合剤を用いる必要がない点、および反応性の高いアミノ基、水酸基とイソシアナート、（メタ）アクリル酸ハロゲン化物の組み合わせで合成可能であることから重合性官能基を高い導入率で導入可能な点でより好ましいのは、（ｆ１）〜（ｆ４）の構造であり、反応時に塩を生じないことから最も好ましいのは、式（ｆ１）、（ｆ２）で表される構造である。
【００８６】
本発明のマクロモノマー混合物の分子量は、小さすぎるとマクロモノマー混合物の物性が十分に発現せず、高すぎると重合原液の粘度が高くなる、溶解性が低くなるといった問題が生じることから、１０００〜２００万が好ましく、１万〜１００万がより好ましく、２０万〜８０万が最も好ましい。
【００８７】
本発明のマクロモノマー混合物を得る際、マクロモノマーの重合性官能基を導入するための官能基化剤としては、重合性基を有し、さらに、上記重合開始剤および上記連鎖移動剤が有する官能基と反応しうる官能基を有する化合物を用いることができる。その好適な例として、（メタ）アクリル酸塩化物、メタクリル酸２−イソシアナトエチル、（メタ）アクリル酸無水物、（メタ）アクリル酸２−ヒドロキシエチルが挙げられる。これらのうち、反応性が高いことから好ましいのは、（メタ）アクリル酸塩化物、（メタ）アクリル酸２−イソシアナトエチル、（メタ）アクリル酸無水物であり、さらに、脱離基が出ないことから最も好ましいのは（メタ）アクリル酸２−イソシアナトエチルである。
【００８８】
本発明のシリコーンハイドロゲルは少なくとも１種類のシリコーンモノマーと、本発明のマクロモノマー混合物を共重合させることにより得られる。
【００８９】
本発明のシリコーンハイドロゲルに用いられるシリコーンモノマーの例として、（メタ）アクリル酸３−トリス（トリメチルシロキシ）シリルプロピル、（メタ）アクリル酸３−ビス（トリメチルシロキシ）メチルシリルプロピル、片末端にメタクリル基を有するポリジメチルシロキサン、下記式（ｓ１）〜（ｓ３）
【００９０】
【化２５】
0005923852.tif 000026
【００９１】
で表されるシリコーンモノマーが挙げられる。
【００９２】
本発明の末端反応性ポリマー混合物は重合開始剤に由来する反応性基を有するポリマーｘ、および連鎖移動剤に由来する反応性基を有するポリマーｙを含むことを特徴とする。
【００９３】
前記重合開始剤に由来する反応性基、および連鎖移動剤に由来する反応性基の好適な例として水酸基、アミノ基、チオール基、エステル基、およびカルボン酸無水物基が挙げられる。それらのうち、反応性が高く、重合性基導入率を高めることができる点で好ましいのは水酸基、アミノ基である。
【００９４】
本発明の末端反応性ポリマー混合物の別の好ましい態様として、下記一般式（ＩＩＩ）
【００９５】
【化２６】
0005923852.tif 000027
【００９６】
で表される少なくとも１種類のポリマーｘ、および下記一般式（ＩＶ）
【００９７】
【化２７】
0005923852.tif 000028
【００９８】
で表される少なくとも１種類のポリマーｙを含むことを特徴とする末端反応性ポリマー混合物が挙げられる。
【００９９】
一般式（ＩＩＩ）または（ＩＶ）中、~~~~~は末端反応性ポリマー骨格を表す。末端反応性ポリマー骨格はラジカル重合可能なモノマーを重合して得られるポリマーからなる。そのようなモノマーが有する重合性基として好ましいのはアクリル基、メタクリル基、スチリル基、ビニル基からなる群から選ばれたラジカル重合可能な官能基を有する置換基である。これらのうち、得られるポリマーの物性の点でアクリル基、ビニル基がより好ましく、アクリル基が最も好ましい。
【０１００】
前記末端反応性ポリマー骨格に用いられるモノマーとして好ましいのは、（メタ）アクリル酸類、（メタ）アクリル酸エステル類、（メタ）アクリルアミド類、スチレン類、Ｎ−ビニルカルボン酸アミド類、環状Ｎ−ビニルピリジン類、Ｎ−ビニルイミダゾール類である。
【０１０１】
前記末端反応性ポリマー骨格に用いられるモノマーがシリコーンモノマーであるの場合の好適な例として、（メタ）アクリル酸３−トリス（トリメチルシロキシ）シリルプロピル、（メタ）アクリル酸３−ビス（トリメチルシロキシ）メチルシリルプロピル、片末端にメタクリル基を有するポリジメチルシロキサン、下記式（ｓ１）〜（ｓ３）
【０１０２】
【化２８】
0005923852.tif 000029
【０１０３】
で表されるシリコーンモノマーが挙げられる。
【０１０４】
前記末端反応性ポリマー骨格に用いられるモノマーは親水性モノマーであることが好ましく、その場合の好適な例として、Ｎ−ビニルピロリドン、Ｎ，Ｎ−ジメチルアクリルアミド、（メタ）アクリル酸２−ヒドロキシエチル、Ｎ−ビニルホルムアミド、Ｎ−ビニルアセトアミド、（メタ）アクリル酸、Ｎ−ビニル−２−ピペリドン、Ｎ−ビニル−２−カプロラクタム、Ｎ−ビニル−３−メチル−２−カプロラクタム、Ｎ−ビニル−３−メチル−２−ピペリドン、Ｎ−ビニル−４−メチル−２−ピペリドン、Ｎ−ビニル−４−メチル−２−カプロラクタム、Ｎ−ビニル−３−エチル−２−ピロリドン、Ｎ−ビニル−４，５−ジメチル−２−ピロリドン、Ｎ−ビニルイミダゾール、酢酸ビニル（重合後、加水分解によりポリビニルアルコールとなる）、アクリロイルモルホリン、Ｎ，Ｎ−ジエチルアクリルアミド、Ｎ−イソプロピルアクリルアミドなどが挙げられる。これらのうち、得られるマクロモノマー混合物の親水性と溶解性のバランスの点から好ましいのはＮ−ビニルピロリドン、Ｎ，Ｎ−ジメチルアクリルアミド、（メタ）アクリル酸、（メタ）アクリル酸２−ヒドロキシエチル、酢酸ビニル（重合後、加水分解によりポリビニルアルコールとなる）である。
【０１０５】
本発明の末端反応性ポリマー混合物に含まれるポリマーに含まれるマクロモノマーは、前記マクロモノマー骨格に用いられるモノマーとして複数の種類を用いて共重合した高分子からなるものであってもよい。
【０１０６】
一般式（ＩＩＩ）中、I-RGは重合開始剤に由来する基を表す。ここで重合開始剤に由来する基とは、重合開始剤の構造の少なくとも一部からなる基を表す。
【０１０７】
一般式（ＩＶ）中、CTA-RGは連鎖移動剤に由来する基を表す。ここで連鎖移動剤に由来する基とは、連鎖移動剤の構造の少なくとも一部からなる基を表す。
【０１０８】
一般式（ＩＩＩ）または（ＩＶ）中、RGは重合開始剤に由来する反応性基、および連鎖移動剤に由来する反応性基を表す。RGの好適な例として水酸基、アミノ基、チオール基、エステル基、およびカルボン酸無水物基が挙げられる。それらのうち、反応性が高く、重合性基導入率を高めることができる点で好ましいのは水酸基、アミノ基である。
【０１０９】
本発明の末端反応性ポリマー混合物のさらに別の好ましい態様として、下記一般式（ｘ１）〜（ｘ５）
【０１１０】
【化２９】
0005923852.tif 000030
【０１１１】
からなる群から選ばれた構造を有するポリマーｘ、および下記一般式（ｙ１）〜（ｙ３）
【０１１２】
【化３０】
0005923852.tif 000031
【０１１３】
からなる群から選ばれた構造を有するポリマーｙからなる末端反応性ポリマー混合物が挙げられる。
上記一般式（ｘ１）〜（ｘ５）、（ｙ１）〜（ｙ３）中、Ｒ１〜Ｒ４の組み合わせは、下記一般式（ｍ）
【０１１４】
【化３１】
0005923852.tif 000032
【０１１５】
で表されるモノマーが、重合性を有するモノマーとなるものである。一般式（ｍ）で表されるモノマーが有する重合性基として好ましいのはアクリル基、メタクリル基、スチリル基、ビニル基からなる群から選ばれたラジカル重合可能な官能基を有する置換基である。これらのうち、得られるポリマーの物性の点でアクリル基、ビニル基がより好ましく、アクリル基が最も好ましい。
【０１１６】
一般式（ｍ）で表されるモノマーとして好ましいのは、（メタ）アクリル酸類、（メタ）アクリル酸エステル類、（メタ）アクリルアミド類、スチレン類、Ｎ−ビニルカルボン酸アミド類、環状Ｎ−ビニルピリジン類、Ｎ−ビニルイミダゾール類である。
【０１１７】
前記式（ｍ）で表されるモノマーがシリコーンモノマーであるの場合の好適な例として、（メタ）アクリル酸３−トリス（トリメチルシロキシ）シリルプロピル、（メタ）アクリル酸３−ビス（トリメチルシロキシ）メチルシリルプロピル、片末端にメタクリル基を有するポリジメチルシロキサン、下記式（ｓ１）〜（ｓ３）
【０１１８】
【化３２】
0005923852.tif 000033
【０１１９】
で表されるシリコーンモノマーが挙げられる。
【０１２０】
前記式（ｍ）で表されるモノマーは親水性モノマーであることが好ましく、その場合の好適な例として、Ｎ−ビニルピロリドン、Ｎ，Ｎ−ジメチルアクリルアミド、（メタ）アクリル酸２−ヒドロキシエチル、Ｎ−ビニルホルムアミド、Ｎ−ビニルアセトアミド、（メタ）アクリル酸、Ｎ−ビニル−２−ピペリドン、Ｎ−ビニル−２−カプロラクタム、Ｎ−ビニル−３−メチル−２−カプロラクタム、Ｎ−ビニル−３−メチル−２−ピペリドン、Ｎ−ビニル−４−メチル−２−ピペリドン、Ｎ−ビニル−４−メチル−２−カプロラクタム、Ｎ−ビニル−３−エチル−２−ピロリドン、Ｎ−ビニル−４，５−ジメチル−２−ピロリドン、Ｎ−ビニルイミダゾール、酢酸ビニル（重合後、加水分解によりポリビニルアルコールとなる）、アクリロイルモルホリン、Ｎ，Ｎ−ジエチルアクリルアミド、Ｎ−イソプロピルアクリルアミドなどが挙げられる。これらのうち、得られるマクロモノマー混合物の親水性と溶解性のバランスの点から好ましいのはＮ−ビニルピロリドン、Ｎ，Ｎ−ジメチルアクリルアミド、（メタ）アクリル酸、（メタ）アクリル酸２−ヒドロキシエチル、酢酸ビニル（重合後、加水分解によりポリビニルアルコールとなる）である。
【０１２１】
本発明の末端反応性ポリマー混合物に含まれるポリマー、マクロモノマー混合物に含まれるマクロモノマーは、式（ｍ）で表されるモノマーとして複数の種類を用いて共重合した高分子からなるものであってもよい。
【０１２２】
一般式（ｘ１）〜（ｘ５）中、Ｒ１２、Ｒ１３は炭素数１〜２０のアルキル基、またはＢＩを表す。Ｒ１２、Ｒ１３が炭素数１〜２０のアルキル基の場合の好適な例として、メチル基、エチル基、ｎ−プロピル基、ｉ−プロピル基、ｎ−ブチル基、ｓ−ブチル基、ｔ−ブチル基、ｎ−ペンチル基、ｉ−ペンチル基、ｓ−ペンチル基、ネオペンチル基、ヘキシル基、ヘプチル基、オクチル基、ノニル基、デシル基、ドデシル基、イコシル基などが挙げられる。前記アルキル基は分岐状であっても直鎖状であってもよい。これらの中で、より好ましいのはメチル基、エチル基、ｎ−プロピル基、ｉ−プロピル基、ｎ−ブチル基、ｓ−ブチル基、ｔ−ブチル基であり、最も好ましいのはメチル基である。
【０１２３】
一般式（ｘ１）〜（ｘ５）中、ＢＩは反応性基を有する炭素数１〜２０の置換基である。反応性基の好適な例として、水酸基、アミノ基、カルボキシル基が挙げられる。それらのうち、反応性の点でより好ましいのは水酸基、アミノ基であり、最も好ましいのはアミノ基である。
【０１２４】
一般式（ｘ２）〜（ｘ５）中、Ｒ１４〜Ｒ１６はＨまたは炭素数１〜２０のアルキル基、またはＢＩを表す。ただし、（ｘ１）〜（ｘ５）はいずれも少なくとも一つのＢＩを有するモノマーである。Ｒ１４〜Ｒ１６がＨまたは炭素数１〜２０のアルキル基である場合の好適な例として、Ｈ、メチル基、エチル基、プロピル基、ｎ−プロピル基、ｉ−プロピル基、ｎ−ブチル基、ｓ−ブチル基、ｔ−ブチル基、ｎ−ペンチル基、ｉ−ペンチル基、ｓ−ペンチル基、ネオペンチル基、ヘキシル基、ヘプチル基、オクチル基、ノニル基、デシル基、ドデシル基、イコシル基などが挙げられる。前記アルキル基は分岐状であっても直鎖状であってもよい。これらの中でより好ましいのはメチル基、エチル基、プロピル基、ｎ−プロピル基、ｉ−プロピル基、ｎ−ブチル基、ｓ−ブチル基、ｔ−ブチル基であり、最も好ましいのはＨ、メチル基、ｎ−ブチル基である。
【０１２５】
一般式（ｘ２）〜（ｘ５）において、Ｒ１２〜Ｒ１６は互いに環を形成していてもよい。その好適な例として、−Ｒ１５−Ｒ１６−がエチレン基、プロピレン基、ブチレン基の場合が挙げられる。それらのうち、形成される環の安定性の点で最も好ましいのは−Ｒ１５−Ｒ１６−がエチレン基の場合である。
【０１２６】
一般式（ｙ２）中、Ｒ１０、Ｒ１１は水素原子または炭素数１〜２０のアルキル基を表し、互いに環を形成していてもよい。好適な例として、メチル基、エチル基、プロピル基、ｎ−プロピル基、ｉ−プロピル基、ｎ−ブチル基、ｓ−ブチル基、ｔ−ブチル基、ｎ−ペンチル基、ｉ−ペンチル基、ｓ−ペンチル基、ネオペンチル基、ヘキシル基、ヘプチル基、オクチル基、ノニル基、デシル基、ドデシル基、イコシル基などが挙げられる。前記アルキル基は分岐状であっても直鎖状であってもよい。これらのうち、立体障害が小さく、連鎖移動が起こりやすい点で好ましいのはメチル基、エチル基、プロピル基である。互いに環を形成する場合の好適な例として、−Ｒ１０−Ｒ１１−がエチレン基、プロピレン基、ブチレン基、ペンチレン基、ヘキシレン基などが挙げられる。これらのうち、形成される環の安定性の点で好ましいのはブチレン基、ペンチレン基である。
【０１２７】
一般式（ｙ１）〜（ｙ３）中、ＢＣは反応性基を有する炭素数１〜２０の置換基である。反応性官能基の好適な例として、水酸基、アミノ基、カルボキシル基が挙げられる。それらのうち、反応性の点でより好ましいのは水酸基、アミノ基であり、最も好ましいのは水酸基である。
【０１２８】
本発明の末端反応性ポリマー混合物は、片末端に反応性基を有する複数種類のポリマーの混合物であり、該混合物中における反応性基を持たないポリマーの含有率を低くすることができるという特長を有する。
【０１２９】
本発明の末端反応性ポリマー混合物は、その末端の反応性を利用して、各種ポリマー製品の中間体、および各種物品の改質剤（たとえば表面処理剤、コーティング材など）として好適であり、なかでもマクロモノマー中間体として好適である。
【０１３０】
本発明の末端反応性ポリマー混合物、マクロモノマー混合物をラジカル重合により得る際に用いられる重合開始剤は、分子内に水酸基、アミノ基、カルボキシル基からなる群から選ばれた少なくとも一つの官能基を有する。
【０１３１】
その好適な例として、下記式（ｊ１）〜（ｊ４）
【０１３２】
【化３３】
0005923852.tif 000034
【０１３３】
で表される重合開始剤が挙げられる。上記のうち、得られるポリマーの開始剤末端の反応性が高いという点でより好ましいのは分子内に水酸基、アミノ基を有する上記式（ｊ１）〜（ｊ３）で表される重合開始剤であり、最も好ましいのは分子内にアミノ基を有する上記式（ｊ１）で表される重合開始剤である。また、その使用量は、得ようとする末端反応性ポリマー混合物、マクロモノマー混合物の目標分子量により適宜調整されるべきものであるが、少なすぎると重合が開始せず、多すぎると分子量が低くなりすぎたり、再結合停止が起こりやすくなって両末端に官能基の入ったポリマー、マクロモノマーが生成しやすくなることから、モノマーに対して０．００１〜５モル％が好ましく、０．００５〜３モル％がより好ましく、０．０１〜１モル％が最も好ましい。
【０１３４】
本発明の末端反応性ポリマー混合物、マクロモノマー混合物をラジカル重合により得る際に用いられる連鎖移動剤は分子内に水酸基、アミノ基、カルボキシル基からなる群から選ばれた少なくとも一つの官能基を有することが好ましい。その好適な例として下記一般式（ｄ１）〜（ｄ５）
【０１３５】
【化３４】
0005923852.tif 000035
【０１３６】
で表される連鎖移動剤が挙げられる。これらのうち、連鎖移動が起こりやすく、かつ反応性の高いアミノ基、水酸基を有することから高い導入率で重合性官能基を導入可能な点で好ましいのは式（ｄ１）、（ｄ２）で表される連鎖移動剤である。
【０１３７】
式（ｄ１）〜（ｄ５）中、Ｌ３は炭素数１〜１０の２価の置換基を表す。より好ましくは炭素数１〜２０のアルキレン基、アリーレン基である。その例として、メチレン基、エチレン基、プロピレン基、ブチレン基、ペンチレン基、オクチレン基、デシレン基、フェニレン基などが挙げられる。前記アルキレン基、アリーレン基は分岐状であっても直鎖状であってもよい。それらのうち、立体障害が小さく、連鎖移動が起こりやすいという点で最も好ましいのはエチレン基、プロピレン基である。
【０１３８】
一般式（ｄ１）〜（ｄ５）中、Ｒ１０、Ｒ１１は炭素数１〜２０のアルキル基を表す。その例として、メチル基、エチル基、プロピル基、ｎ−プロピル基、ｉ−プロピル基、ｎ−ブチル基、ｓ−ブチル基、ｔ−ブチル基、ｎ−ペンチル基、ｉ−ペンチル基、ｓ−ペンチル基、ネオペンチル基、ヘキシル基、ヘプチル基、オクチル基、ノニル基、デシル基、ドデシル基、イコシル基などが挙げられる。前記アルキル基は分岐状であっても直鎖状であってもよい。これらのうち、立体障害が小さく、連鎖移動が起こりやすい点で好ましいのはメチル基、エチル基、プロピル基である。Ｒ１０、Ｒ１１が互いに環を形成する場合の−Ｒ１０−Ｒ１１−の好適な例として、エチレン基、プロピレン基、ブチレン基、ペンチレン基、ヘキシレン基、ヘプチレン基、オクチレン基、ノニレン基、デシレン基、ドデシレン基、イコシレン基が挙げられる。それらのうち、形成される環の安定性の点で好ましいのはブチレン基、ペンチレン基である。
【０１３９】
本発明の末端反応性ポリマー混合物、マクロモノマー混合物を得る際に用いられる連鎖移動剤の好適な例として、２−メルカプトエタノール、２−アミノエタンチオール、２−アミノエタンチオール塩酸塩、２−チオプロピオン酸などが挙げられる。それらのうち、得られる連鎖移動剤末端の反応性の高さの点から２−メルカプトエタノール、２−アミノエタンチオール、２−アミノエタンチオール塩酸塩が最も好ましい。また、その使用量は、得ようとするマクロモノマー混合物の目標分子量によって適宜調整されるべきものであるが、多すぎると未反応の連鎖移動剤が系中に残存しやすくなることから、モノマーに対して０．０１〜５０モル％が好ましく、０．０５〜４０モル％がより好ましく、０．１〜２５モル％が最も好ましい。
【０１４０】
本発明の末端反応性ポリマー混合物、マクロモノマー混合物を重合により得る際は、重合溶媒を使用することができる。溶媒としては有機系、無機系の各種溶媒が適用可能である。例を挙げれば、水、メタノール、エタノール、プロパノール、２−プロパノール、ブタノール、ｔｅｒｔ−ブタノール、ｔｅｒｔ−アミルアルコール、３−メチル−３−ペンタノール、３，７−ジメチル−３−オクタノール、テトラヒドロリナロールなどの各種アルコール系溶剤、ベンゼン、トルエン、キシレンなどの各種芳香族炭化水素系溶剤、ヘキサン、ヘプタン、オクタン、デカン、石油エーテル、ケロシン、リグロイン、パラフィンなどの各種脂肪族炭化水素系溶剤、アセトン、メチルエチルケトン、メチルイソブチルケトンなどの各種ケトン系溶剤、酢酸エチル、酢酸ブチル、安息香酸メチル、フタル酸ジオクチル、二酢酸エチレングリコールなどの各種エステル系溶剤、ジエチルエーテル、テトラヒドロフラン、ジオキサン、エチレングリコールジアルキルエーテル、ジエチレングリコールジアルキルエーテル、トリエチレングリコールジアルキルエーテル、テトラエチレングリコールジアルキルエーテル、ポリエチレングリコールジアルキルエーテル、ポリエチレングリコール−ポリプロピレングリコールブロック共重合体、ポリエチレングリコール−ポリプロピレングリコールランダム共重合体などの各種グリコールエーテル系溶剤、Ｎ，Ｎ−ジメチルホルムアミド、Ｎ，Ｎ−ジメチルアセトアミド、Ｎ−メチルピロリドンなどの各種アミド系溶剤、ジメチルスルホキシドであり、これらは単独あるいは混合して使用することができる。これらの中で水、ｔｅｒｔ−ブタノール、ｔｅｒｔ−アミルアルコール、３−メチル−３−ペンタノール、３，７−ジメチル−３−オクタノールはラジカル重合を阻害しにくい点でより好ましい。
【０１４１】
本発明の末端反応性ポリマー混合物、マクロモノマー混合物を得る際、重合溶媒を使用する場合のモノマー濃度は、低すぎると十分な分子量が得られず、高すぎると重合熱で暴走する危険性があることから、１０重量％〜８０重量％が好ましく、１５重量％〜６５重量％がより好ましく、２０重量％〜５０重量％が最も好ましい。
【０１４２】
シリコーンハイドロゲル中のシリコーン成分の含有量は、少なすぎると眼用レンズを連続装用するのに必要な酸素透過性が得られず、多すぎると親水性成分との相溶性が得られにくくなることから、各種モノマーの重量の合計を１００重量部とした時に、シリコーンモノマーの含有量は２０〜８０重量部が好ましく、３０〜８０重量部がより好ましく、５０〜８０重量部が最も好ましい。
【０１４３】
本発明のシリコーンハイドロゲルは親水性モノマーを共重合成分として含んでもよい。共重合される親水性モノマーとしては、重合可能であれば特に制限はなく、（メタ）アクリロイル基、スチリル基、アリル基、ビニル基、および他の重合可能な炭素・炭素不飽和結合を有するモノマーを使用することができる。
【０１４４】
以下、その例をいくつか挙げるが、本発明はこれらに限定されるものではない。（メタ）アクリル酸、イタコン酸、クロトン酸、ビニル安息香酸などのカルボン酸類、２−ヒドロキシエチル（メタ）アクリレートなどの水酸基を有する（メタ）アクリレート類、Ｎ，Ｎ−ジメチルアクリルアミドなどの（メタ）アクリルアミド類、Ｎ−ビニルピロリドン、Ｎ−ビニルイミダゾールなどである。
【０１４５】
本発明のシリコーンハイドロゲルを重合により得る際は、良好な機械物性が得られ、消毒液や洗浄液に対する良好な耐性が得られることから、１分子中に２個以上の共重合可能な炭素−炭素不飽和結合を有するモノマーを共重合成分として用いることが好ましい。１分子中に２個以上の共重合可能な炭素−炭素不飽和結合を有するモノマーの共重合比率は０．１〜２０重量％が好ましく、０．３〜１５重量％がより好ましく、０．５〜１０重量％がさらに好ましい。
【０１４６】
本発明のシリコーンハイドロゲルは、紫外線吸収剤や色素、着色剤などを含むものでもよい。また重合性基を有する紫外線吸収剤や色素、着色剤を共重合した形で含有してもよい。
【０１４７】
本発明のシリコーンハイドロゲルを重合により得る際は、重合をしやすくするために過酸化物やアゾ化合物に代表される熱重合開始剤や、光重合開始剤を添加することが好ましい。熱重合を行う場合は、所望の反応温度に対して最適な分解特性を有する熱重合開始剤を選択して使用する。一般的には１０時間半減期温度が４０℃〜１２０℃のアゾ系開始剤および過酸化物系開始剤が好適である。光重合開始剤としてはカルボニル化合物、過酸化物、アゾ化合物、硫黄化合物、ハロゲン化合物、および金属塩などを挙げることができる。これらの重合開始剤は単独または混合して用いられ、およそモノマー成分１００重量部に対して１重量部くらいまでの量で使用される。
【０１４８】
本発明のシリコーンハイドロゲルを重合により得る際は、重合溶媒を使用することができる。溶媒としては有機系、無機系の各種溶媒が適用可能である。例を挙げれば、水、メタノール、エタノール、プロパノール、２−プロパノール、ブタノール、ｔｅｒｔ−ブタノール、ｔｅｒｔ−アミルアルコール、３，７−ジメチル−３−オクタノール、テトラヒドロリナロールなどの各種アルコール系溶剤、ベンゼン、トルエン、キシレンなどの各種芳香族炭化水素系溶剤、ヘキサン、ヘプタン、オクタン、デカン、石油エーテル、ケロシン、リグロイン、パラフィンなどの各種脂肪族炭化水素系溶剤、アセトン、メチルエチルケトン、メチルイソブチルケトンなどの各種ケトン系溶剤、酢酸エチル、酢酸ブチル、安息香酸メチル、フタル酸ジオクチル、二酢酸エチレングリコールなどの各種エステル系溶剤、ジエチルエーテル、テトラヒドロフラン、ジオキサン、エチレングリコールジアルキルエーテル、ジエチレングリコールジアルキルエーテル、トリエチレングリコールジアルキルエーテル、テトラエチレングリコールジアルキルエーテル、ポリエチレングリコールジアルキルエーテル、ポリエチレングリコール−ポリプロピレングリコールブロック共重合体、ポリエチレングリコール−ポリプロピレングリコールランダム共重合体などの各種グリコールエーテル系溶剤、Ｎ，Ｎ−ジメチルホルムアミド、Ｎ，Ｎ−ジメチルアセトアミド、Ｎ−メチルピロリドンなどの各種アミド系溶剤、ジメチルスルホキシドであり、これらは単独あるいは混合して使用することができる。これらの中でアルコール系溶剤およびグリコールエーテル系溶剤は得られた医療用材料中から溶剤を水による洗浄で容易に除去できる点で好ましい。
【０１４９】
本発明のシリコーンハイドロゲルは、単独で所望の形状に成型して使用することもできるし、他の材料と混合してから成型することもできる。また成型品の表面にコーティングして適用することも好適である。
【０１５０】
本発明のシリコーンハイドロゲルを成型して眼用レンズとして用いる場合、その重合方法、成形方法としては通常次の方法を使用することができる。たとえば一旦、丸棒や板状に成形し、これを切削加工等によって所望の形状に加工する方法、モールド重合法、およびスピンキャスト法などである。
【０１５１】
一例として本発明のシリコーンハイドロゲルからなる眼用レンズをモールド重合法により得る場合について、次に説明する。
【０１５２】
モノマー組成物をレンズ形状を有する２枚のモールドの空隙に充填する。そして光重合あるいは熱重合を行ってレンズ形状に賦型する。モールドは樹脂、ガラス、セラミックス、金属等で製作されているが、光重合の場合は光学的に透明な素材が用いられ、通常は樹脂またはガラスが使用される。シリコーンハイドロゲルからなる眼用レンズを製造する場合には、多くの場合、２枚の対向するモールドにより空隙が形成されており、その空隙にモノマー組成物が充填される。続いて、空隙にモノマー組成物を充填したモールドは、紫外線のような活性光線を照射されるか、オーブンや液槽に入れて加熱されて、モノマーを重合する。光重合の後に加熱重合したり、逆に加熱重合後に光重合するなど、両者を併用する方法もあり得る。光重合の場合は、例えば水銀ランプや捕虫灯を光源とする紫外線を多く含む光を短時間（通常は１時間以下）照射するのが一般的である。熱重合を行う場合には、室温付近から徐々に昇温し、数時間ないし数十時間かけて６０℃〜２００℃の温度まで高めていく条件が、ポリマーの光学的な均一性、品位を保持し、かつ再現性を高めるために好まれる。
【０１５３】
本発明のシリコーンハイドロゲルは、種々の方法で改質処理を行うことができる。具体的な改質方法としては、電磁波（光を含む）照射、プラズマ照射、蒸着およびスパッタリングなどのケミカルベーパーデポジション処理、加熱、塩基処理、酸処理、その他適当な表面処理剤の使用、およびこれらの組み合わせを挙げることができる。
【０１５４】
本発明のシリコーンハイドロゲルの酸素透過性は、酸素透過係数７０×１０−１１（ｃｍ２／ｓｅｃ）ｍＬＯ２／（ｍＬ・ｈＰａ）以上が好ましい。
【０１５５】
本発明のシリコーンハイドロゲルの動的接触角（前進接触角）は、９０°以下が好ましく、７５°以下がより好ましく、６０°以下が最も好ましい。
【０１５６】
本発明のシリコーンハイドロゲルは、眼用レンズ、内視鏡、カテーテル、輸液チューブ、気体輸送チューブ、ステント、シース、カフ、チューブコネクター、アクセスポート、排液バッグ、血液回路、創傷被覆材および各種の薬剤担体などの医療用具、中でもコンタクトレンズ、眼内レンズ、人工角膜などに特に好適である。
【実施例】
【０１５７】
以下、実施例により本発明を具体的に説明するが、本発明はこれによって限定されるものではない。
【０１５８】
分析方法
（１）ＧＰＣ測定（表１、３、５）
表１、３、５のＧＰＣ測定は以下の条件で行った。
装置：東ソー  ＨＬＣ−８２２０  ＧＰＣ
カラム：ＴＳＫｇｅｌ  ＳＵＰＥＲ  ＨＭ−Ｈ  ２本（粒径：５μｍ、６．０ｍｍＩＤ×１５ｃｍ）
移動相：Ｎ−メチルピロリドン  （１０ｍＭ  ＬｉＢｒ）
カラム温度：４０℃
測定時間：４０分
注入量：１０μＬ
検出器：ＲＩ検出器
流速：０．２  ｍＬ／分
サンプル濃度：０．４重量％
標準サンプル：ポリスチレン（分子量５００〜１０９万）
（２）ＭＡＬＤＩ−ＭＳ測定
ＧＰＣでマクロモノマー混合物ピークの頂上付近を分取し、マトリックスにディスラノール、カチオン化剤にトリフルオロ酢酸を用いてリフレクターモードでＭＡＬＤＩ−ＭＳ測定（ポジティブ）を行った。
【０１５９】
（３）動的接触角測定
動的接触角サンプルとして、フィルム状サンプルから切り出した５ｍｍ×１０ｍｍ×０．１ｍｍ程度のサイズのフィルム状のものを使用し、ホウ酸緩衝液（ｐＨ７．１〜７．３）に対する前進時の動的接触角を測定した。浸漬速度は０．１ｍｍ／ｓｅｃ、浸漬深さは７ｍｍとした。
（４）ＧＰＣ測定（表７）
表７のＧＰＣ測定は以下の条件で行った。
装置：島津製作所  LC-20AD（ポンプ）、RID-20A（RI検出器）、CTO-20A（カラムオーブン）
カラム：ＴＳＫｇｅｌ  ＧＭＰＷＸＬ  （粒径：１３μｍ、７．８ｍｍＩＤ×３０ｃｍ）
移動相：水／メタノール＝５０／５０（０．１Ｎ  ＬｉＮＯ３）
カラム温度：４０℃
測定時間：３０分
注入量：１００μＬ
検出器：ＲＩ検出器
流速：０．５  ｍＬ／分
サンプル濃度：０．１重量％
標準サンプル：ポリエチレングリコール（分子量１０６〜１２５８０００）
実施例１
５００ｍＬ三口フラスコにＮ−ビニルピロリドン（ＮＶＰ、７７．８０ｇ、０．７０ｍｏｌ）、下式（ｊ１）
【０１６０】
【化３５】
0005923852.tif 000036
【０１６１】
で表される重合開始剤（ＶＡ−０６１、和光純薬、０．４４ｇ、１．７６ｍｍｏｌ）、２−メルカプトエタノール（２−ＭＥ、１０．００ｇ、１２８ｍｍｏｌ）、ｔ−アミルアルコール（ＴＡＡ、２０５．８９ｇ）を加え、三方コック、温度計、メカニカルスターラを装着した。三口フラスコ内部を真空ポンプで脱気して、アルゴン置換を３回繰り返した後、７５℃に昇温して、７時間撹拌した。
重合終了後、室温まで冷却し、重合反応液をｎ−ヘキサン９００ｍＬ中に注ぎ入れて静置後、上澄み液をデカンテーションで除いた。ｎ−ヘキサン／エタノール＝４５０ｍＬ／２０ｍＬで２回洗浄した。固形分を真空乾燥機で４０℃、１６時間乾燥させた。液体窒素を入れ、スパチュラで破砕してチャック付き袋に移し替えた。真空乾燥機で４０℃、３時間乾燥させ、末端反応性ポリマー混合物を得た。得られた末端反応性ポリマー混合物の分子量は表１の通りであった。
実施例２〜４
表１に示す仕込み比で実施例１と同様の重合を行った。得られた末端反応性ポリマー混合物の分子量は表１の通りであった。
実施例５
実施例１で得られた末端反応性ポリマー混合物  ５０ｇ、ＢＨＴ  １５．０  ｍｇ（ポリマーに対して３００ｐｐｍ）、１，４−ジオキサン  ３３０ｇを５００ｍＬの四つ口丸底フラスコに加えた。四つ口丸底フラスコにメカニカルスターラ、玉栓、窒素ラインにつながった連結管、クライゼン管を取り付け、その先にリービッヒ冷却管、曲管、ナスフラスコを接続した。窒素気流下で撹拌しながら１２６℃（バス温）に昇温し、１，４−ジオキサンの残存量が約１１０〜１２０ｇになるまで、１２６℃を保持して反応系中から水分を除去した。９０℃まで冷却した。ジラウリン酸ジブチルスズ（IV）３０μＬ、２−イソシアナートエチルメタクリレート（ＭＯＩ）１．５８１ｇを窒素気流下添加し、９０℃で３時間反応させた。
【０１６２】
反応終了後、７０℃まで冷却し、エタノールを２０ｇ加えて、６０分間撹拌する。室温まで冷却後、重合反応液をｎ−ヘキサン／メタノール６００／１０ｍＬ中に注ぎ入れる。上澄み液をデカンテーションで除く。ｎ−ヘキサン／メタノール＝４００ｍＬ／２０ｍＬで２回洗った。固形分を真空乾燥機で４０℃、１６時間乾燥させた。液体窒素を入れ、スパチュラで破砕してチャック付き袋に移し替えた。真空乾燥機で４０℃、３時間乾燥させ、マクロモノマー混合物を得た。
【０１６３】
実施例６〜８
実施例２〜４で得られた末端反応性ポリマー混合物を用い、表２のＭＯＩ量で実施例５と同様の官能基化を行った。
【０１６４】
比較例１
重合開始剤ＶＡ−０６１を下式（ｊ０）
【０１６５】
【化３６】
0005923852.tif 000037
【０１６６】
で表される重合開始剤（ＡＤＶＮ、和光純薬）に代え、表１のような仕込み比に変える以外は実施例１と同様の方法で重合を行った。
【０１６７】
【表１】
0005923852.tif 000038
【０１６８】
【表２】
0005923852.tif 000039
【０１６９】
実施例９
実施例４の末端反応性ポリマー混合物について、ＧＰＣでメインピークのピークトップ付近を分取したフラクションを濃縮し、ＭＡＬＤＩ−ＭＳ測定を行った。実施例４の末端反応性ポリマー混合物のＭＡＬＤＩ−ＭＳチャートを図１に示す。その結果、実施例４の末端反応性ポリマー混合物は連鎖移動剤末端を有するポリマー、開始剤末端を有するポリマー共に反応性基を有しており、重合性基を導入することによって目的のマクロモノマー混合物が得られることが確認された。
【０１７０】
比較例２
比較例１の末端反応性ポリマー混合物を用いる以外は、実施例６と同様のＭＡＬＤＩ−ＭＳ測定を行った。比較例１の末端反応性ポリマー混合物のＭＡＬＤＩ−ＭＳチャートを図２に示す。その結果、比較例１の末端反応性ポリマー混合物は重合性官能基を導入できない開始剤（ＡＤＶＮ）末端を有するポリマーが含まれていることが確認された。
【０１７１】
実施例１０〜１２
Ｎ−ビニルピロリドンの代わりにＮ，Ｎ−ジメチルアクリルアミドを用い、表３に示す仕込み比で実施例１と同様の重合を行い、末端反応性ポリマー混合物を得た。
【０１７２】
【表３】
0005923852.tif 000040
【０１７３】
実施例１３〜１５
実施例１０〜１２で得られた末端反応性ポリマー混合物を用い、表４のＭＯＩ量で実施例５と同様の官能基化を行った。
【０１７４】
【表４】
0005923852.tif 000041
【０１７５】
実施例１６
実施例１４の重合性官能基を導入したマクロモノマー混合物のＭＡＬＤＩ−ＭＳ測定を行った。実施例１４のマクロモノマー混合物のＭＡＬＤＩ−ＭＳチャートを図３に示す。無官能ピークはみられず、目的のマクロモノマー混合物が得られていることが分かる。
【０１７６】
実施例１７
下記式（ｓ１）
【０１７７】
【化３７】
0005923852.tif 000042
【０１７８】
で表されるシリコーンモノマー（３０重量部）、Ｎ，Ｎ−ジメチルアクリルアミド（３１重量部）、下記式（ｓ２）
【０１７９】
【化３８】
0005923852.tif 000043
【０１８０】
で表されるシリコーンモノマー（２３重量部）、実施例５で得られたマクロモノマー混合物（６重量部）、エチレングリコールジメタクリレート（０．７５重量部）、光開始剤イルガキュア８１９（０．２３重量部）、ｔｅｒｔ−アミルアルコール（４０重量部）を混合し撹拌した。均一で透明なモノマー混合物が得られた。このモノマー混合物をアルゴン雰囲気下で脱気した。窒素雰囲気下のグローブボックス中で１０ｃｍ角、厚さ３ｍｍのガラス板２枚（うち１枚には剥離しやすいようにアルミシールを貼付）の間に、厚さ１００μｍのパラフィルムの中央部を切り抜いたものを２枚スペーサーとして挟み、そこにモノマー混合物を流し込んで、光照射（東芝ＦＬ６Ｄ、８．４キロルクス、１５分間）により板間重合してフィルム状サンプルを得た。
【０１８１】
得られたフィルム状サンプルを、水中で超音波を２０分間照射してガラス板から剥離し、６０％イソプロピルアルコール（ＩＰＡ）水溶液に６０℃で一晩浸漬し、さらに８０％ＩＰＡ水溶液に６０℃、２時間浸漬して残存モノマーなどの不純物を抽出し、５０％ＩＰＡ水溶液、２５％水溶液、水と段階的にＩＰＡ濃度を下げた液におよそ３０分ずつ浸漬して水和した。２００ｍＬガラス瓶中のホウ酸緩衝液（ｐＨ７．１〜７．３）に浸漬し、該ガラス瓶をオートクレーブに入れ、１２０℃で３０分間煮沸処理を行った。放冷後、フィルム状サンプルをガラス瓶から取り出し、ホウ酸緩衝液（ｐＨ７．１〜７．３）に浸漬した。
【０１８２】
実施例１８〜２１
表５に示す仕込み比で実施例１と同様の重合、実施例５と同様の官能基化、実施例１７と同様のシリコーンハイドロゲルポリマー重合を行った。得られたマクロモノマー混合物の分子量、および動的接触角（前進接触角）は表５の通りであった。
【０１８３】
比較例３〜６
表５に示す仕込み比で実施例１と同様の重合、実施例５と同様の官能基化、実施例１７と同様のシリコーンハイドロゲルポリマー重合を行った。得られたマクロモノマー混合物の分子量、および動的接触角（前進接触角）は表５の通りであった。
【０１８４】
したがって、実施例１８〜２１、比較例３〜６において、同程度の分子量を有するマクロモノマー混合物を用いたシリコーンハイドロゲルの動的接触角を比較すると、実施例１８〜２１の方が動的接触角の値は小さく、良好な濡れ性を示すことが確認された。
【０１８５】
【表５】
0005923852.tif 000044
【０１８６】
実施例２２
１Ｌ三口フラスコにアクリル酸（以下、ＡＡ）１４４．１２ｇ（２．０００ｍｏｌ）、水６４０．０ｇ、重合開始剤ＶＡ−０６１（和光純薬、０．３７５ｇ、１．５１ｍｍｏｌ）、２−アミノエタンチオール（以下、２−ＡＥＴ、１５．４３ｇ、０．２ｍｏｌ）を加え、三方コック、冷却管、温度計、メカニカルスターラを装着した。三口フラスコ内部を真空ポンプで脱気して、アルゴン置換を３回繰り返した後、５０℃に昇温して撹拌した。約３０分後に重合熱が下がり始めたことを確認してから、７０℃に昇温し、３時間撹拌した。
【０１８７】
重合終了後、室温まで冷却し、重合反応液をエバポレータで約３８０ｇまで濃縮し、アセトン／ｎ−ヘキサン＝１０００ｍＬ／２００ｍＬ中に注ぎ入れて一晩静置後、上澄み液をデカンテーションで除いた。アセトン／ｎ−ヘキサン＝５００ｍＬ／５０ｍＬで５回洗浄した。固形分を真空乾燥機で４０℃、終夜乾燥させた。液体窒素を入れ、スパチュラで破砕してチャック付き袋に移し替えた。真空乾燥機で４０℃、３時間乾燥させ、末端反応性ポリマー混合物を得た。
実施例２３
実施例２２で得た末端反応性ポリマー混合物  ９０．００ｇ、ＢＨＴ  ３０．０ ｍｇ（ポリマーに対して３００ｐｐｍ）、１，４−ジオキサン  ２６６．６７ｇ、Ｎ，Ｎ−ジメチルアセトアミド４００．００ｇを１Ｌの四つ口フラスコに加えた。四つ口フラスコにメカニカルスターラ、玉栓、窒素ラインにつながった連結管、クライゼン管を取り付け、その先にリービッヒ冷却管、曲管、ナスフラスコを接続した。窒素気流下で撹拌しながら１３２℃（バス温）に昇温し、１，４−ジオキサンを９４．５９ｇ留出させて反応系中から水分を除去した。１１０℃まで冷却し、ジラウリン酸ジブチルスズ（ＩＶ）６０μＬ、２−イソシアナートエチルメタクリレート（ＭＯＩ）１８．０８ｇ（０．１１４４ｍｏｌ、ＭＯＩ／ＡＥＴ＝１．０２）を窒素気流下添加し、１１０℃で２時間反応させた。
【０１８８】
反応終了後、７０℃まで冷却し、エタノールを７０ｍｌ加えて、３０分間撹拌した。室温まで冷却後、重合反応液をアセトン／ｎ−ヘキサン＝７００／３００ｍＬ中に注ぎ入れた。一晩静置後、上澄み液をデカンテーションで除いた。沈殿物をアセトン／ｎ−ヘキサン＝６００ｍＬ／１５０ｍＬで２回、アセトン／ｎ−ヘキサン／水＝６００ｍＬ／１５０ｍＬ／２０ｍＬで１回、アセトン／ｎ−ヘキサン＝６００／１５０ｍＬで４回洗浄した。
【０１８９】
固形分を真空乾燥機で４０℃、終夜乾燥させた。液体窒素を入れ、スパチュラで破砕してチャック付き袋に移し替えた。真空乾燥機で４０℃、３時間乾燥させ、目的のマクロモノマー混合物を得た。得られたマクロモノマー混合物の分子量は表７の通りであった。
実施例２４
表６に示す仕込み比で実施例２２と同様の重合を行った。
【０１９０】
【表６】
0005923852.tif 000045
【０１９１】
実施例２５
表７に示す仕込み比で、実施例２４の末端反応性ポリマー混合物を用いて、実施例２３と同様の官能基化を行った。得られたマクロモノマー混合物の分子量は表７の通りであった。
【０１９２】
【表７】
0005923852.tif 000046
【産業上の利用可能性】
【０１９３】
本発明は官能基導入率を高めたマクロモノマー混合物に関するもので、該マクロモノマー混合物はコンタクトレンズ、眼内レンズ、人工角膜などに特に好適に用いられる。
【図１】
0005923852.tif 000052
【図２】
0005923852.tif 000053
【図３】
0005923852.tif 000054